(57)【特許請求の範囲】
【請求項１】
テトラフルオロエチレン、２.８−５.３のＨＦＰＩに相当する量のヘキサフルオロプロピレン、ただしＨＦＰＩをヘキサフルオロプロピレン含有量（重量％）に転化させるための倍数因数は３.２である、および０.２−３重量％のペルフルオロ(エチルビニルエーテル)を含んでなる部分的−結晶性共重合体。
【発明の詳細な説明】
【０００１】
本出願は１９９５年８月１７日に同一発明者により出願された米国特許出願番号６０／００２,４０３の一部継続出願である。
【０００２】
【発明の分野】
本発明は溶融二次加工可能なテトラフルオロエチレンの共重合体の分野である。
【０００３】
【発明の背景】
Carlson は米国特許第４,０２９,８６８号（１９７７）で、共重合体中への０.５−３重量％のペルフルオロ(エチルビニルエーテル)またはペルフルオロ(プロピルビニルエーテル)のいずれかの加入による溶融二次加工可能な４−１２重量％のＨＦＰを含有するテトラフルオロエチレン（ＴＦＥ）およびヘキサフルオロプロピレン（ＨＦＰ）の共重合体の改良を開示している。生ずる三元共重合体も溶融二次加工可能であり、屈曲寿命の減少なしに改良された高温引っ張り強さを有しており、そしてスナップ−バック(snap-back)を示すため、熱収縮管として有用である。重合は Carlson によりそれぞれ米国特許第３,５２８,９５４号および第３,６４２,７４２号に記載されている溶媒方法または加えられた溶媒を用いる水性分散方法を使用して行われる。ＨＦＰＩをＨＦＰ含有量（重量％）に転化させるために開示されている倍数因数４.５を用いると、ＨＦＰ含有量は０.９−２.７の赤外ＨＦＰ指数（ＨＦＰＩ）範囲に相当する。実施例１３はＴＦＥ／ＨＦＰ／ＰＥＶＥ三元共重合体（４.５重量％のＨＦＰおよび１.２重量％のＰＥＶＥ）を高い靭性を有すると開示しているが、実施例のほとんどはＴＦＥ／ＨＦＰ／ＰＰＶＥ三元共重合体に関するものである。
【０００４】
Carlson に続き、McDermott および Pierkarski はＳＩＲ Ｈ３１０（１９８６）で、改良された応力亀裂耐性を得るためにＴＦＥ／ＨＦＰ／ＰＰＶＥ三元共重合体だけを開示することによりこの重合体の優位性を示しており、９−１７重量％のＨＦＰ含有量および０.２−２重量％のＰＰＶＥ含有量でこの改良を得ている。ＨＦＰＩをＨＦＰ含有量（重量％）に転化させるために開示されている倍数因数３.２を用いると、ＨＦＰ含有量は約２.８−５.３のＨＦＰＩ範囲に相当する。Carlson の '９５４および '８６８特許の非水性重合工程が照会されている。水性分散重合も開示されており、場合により単量体の拡散を促進させるためまたは開始剤を溶解させるために非反応性炭化弗素相を添加してもよい。ＳＩＲＨ３１０の目的は、同じ共重合体溶融粘度において応力亀裂耐性を増加させること、すなわち応力亀裂耐性を高水準に保ちながら比較的速い押し出し速度を可能にすることである。ＳＩＲ Ｈ３１０により解決される問題には、押し出し速度と応力亀裂耐性との間の妥協が含まれる。比較的速い押し出しを可能にする溶融粘度を有する共重合体は応力亀裂耐性をある程度犠牲にして提供された。
【０００５】
この分野で一般的なように、Carlson 並びに McDermott および Pierkarski の両者ともＨＦＰ含有量はＨＦＰＩの測定を基にしている。この量は Bro および Sandt によりＴＦＥ／ＨＦＰ共重合体に関する米国特許第２,９４６,７６３号の中に導入されている。Bro および Sandt はＨＦＰＩからＨＦＰ含有量（重量％）を得るための倍数因数４.５も導入した。最近の検定法は別の倍数因数を導入しているが、種々の時間における赤外測定から演繹されるＨＦＰＩ値が一般的に信頼性があるとみなされる。
【０００６】
応力亀裂耐性を犠牲にしないで押し出すことができるＴＦＥ／ＨＦＰ共重合体が望まれる。
【０００７】
【発明の要旨】
本発明は、本質的にＰＰＶＥの代わりにＰＥＶＥを使用することにより、 '８６８三元共重合体中に存在する量より多い量のＨＦＰを有するＴＦＥ／ＨＦＰ／ＰＥＶＥ三元共重合体組成で高い押し出し速度および高い応力亀裂耐性の両者を与える。最高押し出し速度は高いだけでなく、驚くべきことに、それは応力亀裂耐性を犠牲にしないでＳＩＲ Ｈ１３０の三元共重合体で得られるものも越えている。
【０００８】
それ故、本発明はテトラフルオロエチレン、２.８−約５.３のＨＦＰＩに相当する量のヘキサフルオロプロピレン、および０.２−３重量％のペルフルオロ(エチルビニルエーテル)を含んでなる部分的−結晶性共重合体と定義することができる。
【０００９】
【発明の詳細な記述】
本発明のＴＦＥ／ＨＦＰ／ＰＥＶＥ共重合体樹脂は対応するＴＦＥ／ＨＦＰ／ＰＰＶＥ共重合体で得られるものより驚異的に高い速度で押し出すことができる。電線絶縁材としてのＴＦＥ／ＨＦＰ／ＰＥＶＥ樹脂の溶融押し出しでは、ＰＰＶＥを含有する対応する樹脂の１.５倍ほど速い電線速度で走行させることができ、これは非常に価値があり且つ商業的に意義ある改良である。
【００１０】
以下で実施例により説明されているように、本発明のＴＦＥ／ＨＦＰ／ＰＥＶＥ共重合体はＰＥＶＥの代わりにＰＰＶＥを含有する対応する樹脂の剪断速度より実質的に大きい、例えば少なくとも２倍の、剪断速度において毛管レオメーター中で注目すべきことにメルトフラクチャーを示さない。
【００１１】
これも以下で実施例により説明されているように、本発明のＴＦＥ／ＨＦＰ／ＰＥＶＥ共重合体はＰＰＶＥを含有する対応する樹脂よりたくさん且つより迅速に溶融延伸にかけることができる。溶融延伸（「引落し」）はさもなければ押し出し中のメルトフラクチャーにより制限されるであろう速度を速めるためにある種の弗素重合体の加工において使用される技術であり、すなわち比較的大きい開口部を有するダイを使用しそして押し出された溶融体を所望する最終的寸法となるまで延伸することによる技術である。溶融延伸は一般的に、ダイ開口部の断面積対完成押し出し物の断面積の比として計算される引落し比により特徴づけられる。
【００１２】
本発明のＴＦＥ／ＨＦＰ／ＰＥＶＥ共重合体はＨＦＰＩ＝２.８−５.３、好適にはＨＦＰＩ＝２.８−４.７、に相当するＨＦＰ含有量を有する。重合における生産性の理由のために、ＨＦＰＩ＝２.８−４.１に相当するＨＦＰ含有量が特に好ましい。ＨＦＰＩは以下に概略記載されている赤外法により測定される。
【００１３】
本発明の共重合体のＰＥＶＥ含有量は０.２−３重量％、好適には０.４−２重量％、の範囲である。共重合体中のＰＥＶＥ含有量はこれも以下に概略記載されている赤外法により測定される。
【００１４】
当技術の専門家は、１種もしくはそれ以上の他の共重合可能な単量体を本発明のＴＦＥ／ＨＦＰ／ＰＥＶＥ共重合体の中に加えうることを認識するであろう。そのような他の単量体の量は、生成する共重合体が重合された状態の樹脂に関して、すなわち予め溶融されていない樹脂に関して、示差走査熱量計による溶融吸熱の検出により示された場合に、部分的に結晶性となるようなものであろう。
【００１５】
本発明の共重合体は一般的に０.５−５０×１０3Ｐａ.ｓの範囲の溶融粘度（ＭＶ）を有する。１−１０×１０3Ｐａ.ｓの範囲のＭＶが好ましい。
【００１６】
当技術の専門家が認識するであろうように、本発明の共重合体の他の物理的性質は一般的にＨＦＰＩ、ＰＥＶＥ含有量、およびＭＶに伴い変動するであろう。上記の範囲で可能な組み合わせの多様性のため、本発明の共重合体を一つのグループとして特徴づけるそのような他の性質に関する値を設定することは事実上不可能である。しかしながら、最近の商業的興味は一般的に少なくとも２０００または３０００サイクルの、好適には少なくとも４０００サイクルの、ＭＩＴ屈曲寿命を有する樹脂にある。当技術で既知のように、応力亀裂すなわち脆性、および屈曲寿命は使用時の製品の厚さに非常に大きく依存する。標準的な厚さを有する検体で測定されて比較的高いＭＩＴ屈曲寿命を有する共重合体は比較的厚い断面での比較的良好な靭性向きに使用すべきであるが、比較的低いＭＩＴ屈曲寿命を有する共重合体は比較的薄い断面での使用時に同等の靭性を有することができる。そのような比較的薄い断面は、例えば、フィルム、小直径の電線絶縁材、および発泡構造体の気泡壁で遭遇する。
【００１７】
本発明のＴＦＥ／ＨＦＰ／ＰＥＶＥ共重合体は、一般的に均質な共重合体組成を生ずるいずれかの重合方法により製造することができる。そのような方法には、水性媒体中での重合、非水性媒体中での重合、および混合媒体中での重合が包含される。後者の２つの重合系で使用される有機液体は一般的にはハロゲン化された化合物である。最近の環境的な関心を考慮すると、水性分散重合が好ましい。そのような方法は、例えば、ＳＩＲ Ｈ１３０にＴＦＥ／ＨＦＰ／ＰＰＶＥ共重合体に関して開示されている。
【００１８】
水性重合のためには、広範囲の温度を使用することができる。ＴＦＥのものと比べて低いＨＦＰの反応性のために、比較的高い温度、例えば約９５°−１１５℃の範囲の温度、が有利である。以下の実施例で使用される水性半バッチ方法により本発明の共重合体を製造するためには９８°−１０８℃の範囲の温度が好ましい。乳化重合で使用される界面活性剤は１０３°−１０８℃を越える温度では効果が比較的少ないようであり、そして分散安定性を失う傾向がある。
【００１９】
ＴＦＥ／ＨＦＰ共重合体の分散重合における使用に適する界面活性剤を使用することができる。そのような界面活性剤には、例えば、米国特許第４,３８０,６１８号に開示されているペルフルオロオクタン酸アンモニウム（Ｃ−８）、ペルフルオロノナン酸アンモニウム（Ｃ−９）、並びにペルフルオロアルキルエタンスルホン酸およびそれらの塩が包含される。
【００２０】
ＴＦＥ共重合体の乳化重合で一般的に使用される開始剤は、水溶性フリーラジカル開始剤、例えば過硫酸アンモニウム（ＡＰＳ）、過硫酸カリウム（ＫＰＳ）、または過酸化二琥珀酸である。ＡＰＳおよび／またはＫＰＳが好ましい。
【００２１】
反応器に水、界面活性剤および単量体を充填し、選択された温度に加熱し、そして撹拌を開始した後に、開始剤の溶液を指示された速度で加えて重合を開始する。圧力低下が、重合が開始したことの一般的な指示である。次に、ＴＦＥ添加を開始しそして選択されたスキームに従い調節して重合を調整する。最初の開始剤溶液と同一であってもまたは異なっていてもよい開始剤溶液を一般的には反応全体にわたり加える。
【００２２】
ＴＦＥ／ＨＦＰ共重合の速度を調整するための数種の変法があり、そしてこれらを本発明のＴＦＥ／ＨＦＰ／ＰＥＶＥ共重合体の重合用に適用できる。最初に全てのＨＦＰ単量体を予備充填しそして次にＴＦＥを所望する全圧となるまで加えることがほとんどの変法に共通である。開始剤の注入および反応開始後に、追加のＴＦＥを次に加えて選択された圧力を保つ。実際の重合速度を高めまたは低めるためそしてその結果として一定の全圧を保つために必要に応じて撹拌器の速度を変化させながら、ＴＦＥを一定速度で加えることができる。或いは、必要に応じて一定の圧力を保つためにＴＦＥを加えながら、全圧および撹拌器速度の両者を一定に保つこともできる。第三の変法は、ＴＦＥ供給速度を規則的に増加させながら重合を可変撹拌器速度において多段階で行うことである。
【００２３】
ＨＦＰ単量体はＴＦＥ単量体より反応性がはるかに小さいため、高割合のＨＦＰの加入を確実にするためにはＨＦＰ／ＴＦＥ比を高く保つべきである。
【００２４】
反応器中へのＰＥＶＥの予備充填、予備充填およびその後の添加（ポンプ添加）またはポンプ添加のいずれかにより、ＰＥＶＥを共重合体に加えることができる。ＴＦＥと比べたＰＥＶＥの反応性は、ＰＥＶＥが反応器に予備充填される場合にＰＥＶＥ添加の場合と比べて満足のいく均一なＴＦＥ／ＨＦＰ共重合体が得られるようなものである。
【００２５】
【実施例】
弗素重合体組成は３００℃で圧縮成形された０．０９５−０．１０５ｍｍ厚さのフィルム上でフーリエ変換赤外分光法を用いて測定された。ＨＦＰ測定に関しては、米国特許第４，３８０，６１８号に記載されている方法が使用された。この方法の適用においては、約１０．１８μｍおよび約４．２５μｍで見られる帯の吸収が使用された。ＨＦＰ含有量はＨＦＰ指数（ＨＦＰＩ）、すなわち１０．１８μｍの吸収対４．２５μｍの吸収の比、として表示される。ＨＦＰ含有量（重量％）は３．２×ＨＦＰＩとして計算された。
【００２６】
ＰＥＶＥは９．１７μｍにおける赤外帯から測定された。ＰＥＶＥ含有量（重量％）は１．３×９．１７μｍ吸収対４．２５μｍ吸収の比として計算された。９．１７μｍにおける吸収はＴＦＥ／ＨＦＰ二元重合体基準フィルムを用いて測定され、９．１７μｍ帯の上に重なる強い吸収を引算する。４．２５μｍの内部厚さの吸収は基準フィルムを使用せずに測定された。
【００２７】
弗素重合体の溶融粘度は米国特許第４,３８０,６１８号に記載されているように変更されたＡＳＴＭ方法Ｄ１２３８−５２Ｔにより測定された。
【００２８】
弗素重合体樹脂の熱特性はＤＳＣによりＡＳＴＭ Ｄ−４５９１−８７の方法により測定された。報告されている溶融温度は二次溶融(second melting)時の吸熱のピーク温度である。
【００２９】
重合された状態の重合体粒子の平均寸法、すなわち未処理の分散液粒子（ＲＤＰＳ）は光子相関分光法により測定された。
【００３０】
ＡＳＴＭ Ｄ−２１７６に記載されている標準ＭＩＴ耐折強度試験機を屈曲寿命（ＭＩＴ屈曲寿命）を測定するために使用した。測定は冷水中で急冷された圧縮成形フィルムを用いて行われた。フィルム厚さは約０.００８±０.０００５インチ（０.２０±０.０１３ｍｍ）であった。
【００３１】
以下では、断らない限り、示されている溶液濃度は溶媒である水と１種もしくはそれ以上の溶質との合計重量に基づく。分散液中の重合体固体分の示されている濃度は固体分と水性媒体との合計重量に基づき、そして重量分析法により、すなわち分散液を重量測定し、乾燥し、そして乾燥した固体分を重量測定することにより、または重量分析法と共に用いられる分散液比重の確立された相関法により、測定された。
【００３２】
実施例１
約１.５の長さ対直径および８０重量部の水容量を有する、円筒形の、水平な、水で覆われ、パドルで撹拌されているステンレス鋼反応器に、５０部の脱イオン水および０.３６部のペルフルオロオクタン酸アンモニウム界面活性剤（C-8, FluoradR FC-143, 3M)の２０重量％水溶液を充填した。反応器を３５ｒｐｍでパドルで撹拌しながら、反応器を６５℃に加熱し、真空にし、ＴＦＥを流し、再び真空にした。反応器温度を次に１０３℃に高め、そして０.２２部（７１１ｍｍＨｇの圧力上昇から計算された）の液体ＰＥＶＥを反応器に注入した。温度が１０３℃で一定になった後に、圧力が４３７ｐｓｉｇ（３.１ＭＰａ）になるまでＨＦＰを反応器にゆっくり加えた。次にＴＦＥを反応器に加えて６００ｐｓｉｇ（４.２ＭＰａ）の最終的圧力を得た。次に０.８０重量％の過硫酸アンモニウム（ＡＰＳ）および０.８０重量％の過硫酸カリウム（ＫＰＳ）を含有する０.３９部の製造したての開始剤水溶液を反応器に０.１部／分で充填した。次に、この同じ開始剤溶液を重合の残部のために反応器中に０.０１３部／分でポンプ添加した。反応器圧力における１０ｐｓｉｇ（０.０７ＭＰａ）の低下により示されるように重合が始まった後に、開始後から合計１７.５部のＴＦＥが反応器に加えられるまで追加のＴＦＥを反応器に加えて圧力を６００ｐｓｉｇ（４.２ＭＰａ）に保った。０.１部／分のＴＥＦ添加速度で反応時間は１７５分であった。撹拌器速度を調節することにより反応速度を一定に保った。反応期間の終りに、ＴＦＥ供給および開始剤供給を停止し、そして撹拌を続けながら反応器を冷却した。反応器内容物の温度が９０℃に達した時に、反応器をゆっくり排気した。大気圧近くまで排気した後に、反応器に窒素を流して残りの単量体を除去した。さらに冷却して、分散液を反応器から７０℃以下で放出した。分散液の固体含有量は２８.１重量％でありそして未処理の分散液の粒子寸法（ＲＤＰＳ）は０.１８８μｍであった。機械的凝析後に、湿った重合体から過剰の水を圧縮しそして次にこの重合体を１５０℃の対流空気炉の中で乾燥することにより重合体を単離した。ＴＦＥ／ＨＦＰ／ＰＥＶＥ三元共重合体は２.７０×１０3Ｐａ.ｓのＭＶ、４.０６のＨＥＰＩ（１３.１重量％のＨＦＰ）、０.６８重量％のＰＥＶＥ含有量、および２４１℃の融点を有していた。この重合体を１３％の水を含有する湿った空気の中で１.５時間にわたり３６０℃に加熱することにより安定化させた。安定化された共重合体樹脂から成形されたフィルムはその時破壊するまでに１０,９００サイクルのＭＩＴ屈曲寿命を有しており、本発明のＰＥＶＥ三元共重合体が良好な屈曲寿命を有することを示していた。
【００３３】
対照Ａ
０.３３部のＰＰＶＥをＰＥＶＥの代わりに使用し、ＨＦＰを４３５ｐｓｉｇ（３.１ＭＰａ）の圧力まで充填し、そしてバッチ全体への開始剤溶液のポンプ添加速度が０.００９部／分であったこと以外は、実施例１の工程を一般的に繰り返した。分散液の固体含有量は２９.９重量％でありそして未処理の分散液粒子寸法（ＲＤＰＳ）は０.１７６μｍであった。ＴＦＥ／ＨＦＰ／ＰＰＶＥ三元共重合体は２.０８×１０3Ｐａ・ｓのＭＶおよび２５２℃の融点を有していた。高温19Ｆ ＮＭＲ測定によると、ＨＦＰ含有量は１２.０重量％（ＨＦＰＩ＝３.７５に相当する）でありそしてＰＰＶＥ含有量は０.８５重量％であった。安定化された共重合体樹脂から成形されたフィルムはその時破壊するまで６２００サイクルのＭＩＴ屈曲寿命を有していた。
【００３４】
実施例２−７
表１に示されている差以外は実施例１の工程に本質的に従った。註「ｎｃ」は実施例１から変化がないことを示す。生成物の性質も表にまとめられてある。データは本発明のＰＥＶＥ三元共重合体が優れた屈曲寿命を有することを示している。
【００３５】
0003980093.tif 000002
実施例８
実施例１の一般的工程により製造されそしてＨＦＰＩ＝３.６９、０.７１重量％のＰＥＶＥ含有量、およびＭＶ＝２.３７×１０3Ｐａ・ｓを有するＴＦＥ／ＨＦＰ／ＰＥＶＥ三元共重合体樹脂を毛管レオメーター法により３５０℃においてInstronR 毛管レオメーターを用いて評価した。０.０７６２ｃｍの毛管直径を有するタングステンカーバイドダイ、２.５４ｃｍの毛管長さ、および９０°の入り口角度を使用した。毛管ダイを通る重合体押し出し速度を変えることにより、１０.４ｓ-1−３４７０ｓ-1の範囲の剪断速度が得られた。押し出し物は試験された剪断速度範囲全体にわたり滑らかで且つ歪みがなく、実施された最も高い剪断速度でもメルトフラクチャーの兆候は示さなかった。それとは対照的に、ＨＦＰＩ＝３.５５、０.８２重量％のＰＰＶＥ含有量、およびＭＶ＝２.４４×１０3Ｐａ・ｓを有するＴＦＥ／ＨＦＰ／ＰＰＶＥ三元共重合体樹脂は１０４ｓ-1以下の剪断速度においては滑らかな押し出し物を示したが、１０４ｓ-1以上の剪断速度において鮫肌状の表面メルトフラクチャーを示して、それは剪断速度が増加するにつれてひどく増加して、押し出し物は１０００ｓ-1以上の剪断速度においては全体的に曲がってしまった。
【００３６】
実施例９
実施例８で使用されたのと同じＴＦＥ／ＨＦＰ／ＰＥＶＥ三元共重合体を一軸延伸下で３５０℃において重合体溶融物用の Goettfert RheotensR 引っ張り試験機を使用して評価した。この試験では、均一に押し出された溶融ストランドを２つの逆に回転する車輪の間に挟み、車輪がストランドを一定の加速でストランドが破壊するまで伸ばす。破壊時に達したストランドの速度が重合体の延伸性質の測定値でありそして溶融延伸しようとする重合体の能力の指示値である。重合体を９.６４８ｓ-1の剪断速度において毛管直径０.２ｃｍ、毛管長さ１ｃｍ、および１８０°の入り口角度を有する毛管ダイを通して押し出して溶融ストランドを形成した。ストランドを１０.７ｃｍの距離にわたり垂直に下方に押し出し、それを２つの逆に回転する車輪の間に挟み、その車輪が溶融ストランドを０.２４ｃｍ／ｓ2の一定の加速で延伸した。ストランドは利用できる装置で達成可能な最高速度である１２０ｃｍ／ｓの最終的な延伸速度まで滑らかに伸びた。それとは対照的に実施例８で使用されたＴＦＥ／ＨＦＰ／ＰＰＶＥ三元共重合体対照樹脂は５１ｃｍ／ｓの取り出し速度までは滑らかに伸び、その時点でストランドが狭くなりそしてストランド厚さにおける全体的な変動を受け始めた。溶融ストランドは７７ｃｍ／ｓの取り出し速度において事実上破壊した。
【００３７】
実施例１０および対照Ｂ
実施例８のＴＦＥ／ＨＦＰ／ＰＥＶＥ三元共重合体樹脂を使用してＡＷＧ２４固体銅導体（２０.１ミル＝０.５１ｍｍ直径）上で、Nokia-Maillefer ６０ｍｍ押し出し電線を用いて溶融延伸押し出し技術で絶縁的に押し出した。押し出し機は３０／１の長さ／直径比を有しておりそして均一な溶融を与えるための一般的な混合スクリュー（Saxtonの米国特許第３,００６,０２９号を参照のこと）が備えられていた。ダイ直径は０.３２インチ（８.１３ｍｍ）であり、案内先端直径は０.１９インチ（４.８３ｍｍ）であり、そしてランドの長さ(land length)は０.７５インチ（１９.１ｍｍ）であった。引落し比は９７であった。円錐長さは２インチ（５１ｍｍ）でありそして水焼入れまでの空気間隙は３３フィート（１０ｍ）であった。１５００フィート／分（４５６ｍ／分）から出発しそして数回増分して３０００フィート／分（９１４ｍ／分）まで増加する押し出しに関する、温度特徴、他の操作条件、および結果が表２に示されている。比較的大きい速度では、この方法は不安定となった。薄壁（０.１６４ｍｍ）絶縁材に対する非常に低い火花故障の発生を伴って得られる高い押し出し速度は、本発明のＴＦＥ／ＨＦＰ／ＰＥＶＥ三元共重合体の性能利点を示している。それとは対照的に、ＨＦＰＩ＝３.２２、０.９３重量％のＰＰＶＥ含有量、およびＭＶ＝２.５４×１０3Ｐａ・ｓを有するＴＦＥ／ＨＦＰ／ＰＰＶＥ三元共重合体対照樹脂の同様な押し出しは約１９００フィート／分（５７９ｍ／分）までの速度で実施できた。条件および結果は表３に示されている。比較的大きい速度では、この方法は不安定となった。
【００３８】
0003980093.tif 000003
0003980093.tif 000004
本発明の主なる特徴および態様は以下のとおりである。
【００３９】
１．テトラフルオロエチレン、２.８−約５.３のＨＦＰＩに相当する量のヘキサフルオロプロピレン、および０.２−３重量％のペルフルオロ(エチルビニルエーテル)を含んでなる部分的−結晶性共重合体。
【００４０】
２．ペルフルオロ(エチルビニルエーテル)の量が０.５−２.５重量％である、上記１の共重合体。
【００４１】
３．該ヘキサフルオロプロピレンの量が２.８−４.１のＨＦＰＩに相当する、上記２の共重合体。
【００４２】
４．該共重合体が１０×１０3Ｐａ・ｓより大きくない溶融粘度を有する、上記１の共重合体。
【００４３】
５．該共重合体が少なくとも２０００サイクルのＭＩＴ屈曲寿命を有する、上記１の共重合体。